(57)【要約】  コーティング組成物であって、（ａ）ポリエーテルから誘導された主鎖と少なくとも１つの芳香族末端基とを有する芳香族ポリウレタンプレポリマーを含む、１液湿気硬化型ポリウレタンであって、前記コーティング組成物は、前記コーティング組成物の総重量に対して約８重量％〜９０重量％のポリウレタンプレポリマーを含む、１液湿気硬化型ポリウレタンと、（ｂ）前記コーティング組成物の総重量に対して約２重量％〜６０重量％の無機充填剤と、（ｃ）前記コーティング組成物の総重量に対して約２重量％〜６０重量％の溶媒と、を含み、前記コーティング組成物は、硬化すると、水蒸気半透性の、空気及び水分バリアフィルムとなる、コーティング組成物が提供される。また、硬化したコーティング組成物、及びそれらから製造される物品も提供される。【特許請求の範囲】
【請求項１】
コーティング組成物であって、
（ａ）ポリエーテルから誘導された主鎖と少なくとも１つの芳香族末端基とを有する芳香族ポリウレタンプレポリマーを含む、１液湿気硬化型ポリウレタンであって、前記コーティング組成物は、前記コーティング組成物の総重量に対して約８重量％〜９０重量％のポリウレタンプレポリマーを含む、１液湿気硬化型ポリウレタンと、
（ｂ）前記コーティング組成物の総重量に対して２重量％〜６０重量％の無機充填剤と、
（ｃ）前記コーティング組成物の総重量に対して２重量％〜６０重量％の溶媒と、
を含み、
前記コーティング組成物は、硬化すると、水蒸気半透過性の、空気及び水分バリアフィルムとなる、コーティング組成物。
【請求項２】
前記水蒸気半透過性の、空気及び水分バリアフィルムが、ＡＳＴＭ  Ｅ  ９６により、１ｐｅｒｍ〜１０ｐｅｒｍの透過性を有する、請求項１に記載のコーティング組成物。
【請求項３】
前記水蒸気半透過性の、空気及び水分バリアフィルムが、ＡＳＴＭ  Ｅ  ９６により、３ｐｅｒｍ〜８ｐｅｒｍの透過性を有する、請求項１に記載のコーティング組成物。
【請求項４】
前記コーティング組成物の総重量に対して、０．０１〜５重量％の触媒を更に含む、請求項１〜３のいずれか一項に記載のコーティング組成物。
【請求項５】
水分誘発添加剤を更に含む、請求項１〜４のいずれか一項に記載のコーティング組成物。
【請求項６】
前記水分誘発添加剤が、ビス（オキサゾリジン）系水分誘発イソシアネートである、請求項５に記載のコーティング組成物。
【請求項７】
前記コーティング組成物の総重量に対して、０．５重量％〜１．５重量％の消泡剤を更に含む、請求項１〜６のいずれか一項に記載のコーティング組成物。
【請求項８】
前記コーティング組成物が、
前記コーティング組成物の総重量に対して０．５０重量％〜１０重量％のレオロジー調節剤、
前記コーティング組成物の総重量に対して１重量％〜６０重量％の二酸化チタン、
前記コーティング組成物の総重量に対して０重量％〜６０重量％の着色顔料、
及びこれらの組み合わせ、
のうちの少なくとも１つを更に含む、請求項１〜７のいずれか一項に記載のコーティング組成物。
【請求項９】
可塑剤を更に含み、該可塑剤が前記芳香族ポリウレタンプレポリマーと反応しない、請求項１〜８のいずれか一項に記載の組成物。
【請求項１０】
前記コーティング組成物が周囲条件で液体である、請求項１〜９のいずれか一項に記載の組成物。
【請求項１１】
充填剤を更に含む、請求項１〜１０のいずれか一項に記載の組成物。
【請求項１２】
前記１液湿気硬化型ポリウレタンが、脂肪族イソシアネートトライマーを更に含む、請求項１〜１１のいずれか一項に記載の組成物。
【請求項１３】
前記１液湿気硬化型ポリウレタンが、芳香族イソシアネートから誘導される第２末端基を更に含む、請求項１〜１２のいずれか一項に記載の組成物。
【請求項１４】
前記芳香族イソシアネートが、１，３−フェニレンジイソシアネート（ｍ−フェニレンジイソシアネート）、１，４−フェニレンジイソシアネート（ｐ−フェニレンジイソシアネート）、２，６−トルエンジイソシアネート（２，６−ＴＤＩ）、２，４−トルエンジイソシアネート（２，４−ＴＤＩ）、１，５−ナフタレンジイソシアネート、ジフェニルオキシド４，４’−ジイソシアネート、４，４’−メチレンジフェニルジイソシアネート（４，４−ＭＤＩ）、２，４’−メチレンジフェニルジイソシアネート（２，４−ＭＤＩ）、２，２’−ジイソシアナトジフェニルメタン（２，２−ＭＤＩ）、ジフェニルメタンジイソシアネート（ＭＤＩ）、３，３’−ジメチル−４，４’−ビフェニレンイソシアネート（トリジンジイソシアネート）、３，３’−ジメトキシ−４，４’−ビフェニレンジイソシアネート（ジアニシジンジイソシアネート）、１−［（２，４−ジイソシアナトフェニル）メチル］−３−イソシアナト−２−メチル、２，４，６−トリイソプロピル−ｍ−フェニレンジイソシアネート、ビス（４，４’−イソシアナト−シクロヘキシル）メタン（Ｈ１２ＭＤＩ）、１，３−及び１，４−ビス−（２−イソシアナト−プロプ−２−イル）−ベンゼン（ＴＭＸＤＩ）、トリフェニルメタン−４，４’，４’’−トリイソシアネート、又はこれらの組み合わせから誘導される、請求項１３に記載の組成物。
【請求項１５】
前記末端基が異なっている、請求項１３又は１４に記載の組成物。
【請求項１６】
前記ポリエーテル主鎖が、少なくとも２００ｇ／ｍｏｌの数平均分子量を有する、請求項１〜１５のいずれか一項に記載の組成物。
【請求項１７】
ポリエーテル主鎖と芳香族イソシアネートから誘導された少なくとも１つの末端基とを含む１液湿気硬化型ポリウレタンを含む、硬化したコーティング組成物であって、該硬化したコーティング組成物が、ＡＳＴＭ  Ｅ  ９６により、１ｐｅｒｍ〜１０ｐｅｒｍの透過性を有する、硬化したコーティング組成物。
【請求項１８】
前記硬化したコーティング組成物が、ＡＳＴＭ  Ｅ  ９６により、３ｐｅｒｍｓ〜８ｐｅｒｍの透過性を有する、請求項１７に記載の硬化したコーティング組成物。
【請求項１９】
請求項１〜１６のいずれか一項に記載のコーティング組成物、又は、請求項１７若しくは１８に記載の硬化したコーティング組成物、のいずれかを含むコーティングでコーティングされた基材を含む、物品。
【請求項２０】
前記コーティングが連続的である、請求項１９に記載の物品。
【請求項２１】
請求項１〜１６のいずれか一項に記載のコーティング組成物を、基材表面に塗布する工程と、該基材表面を硬化させる工程とを含む、基材表面にコーティングを行う方法。
【請求項２２】
前記コーティング組成物が、−２０℃以上の周囲温度で塗布される、請求項２１に記載の方法。
【発明の詳細な説明】
【技術分野】
【０００１】
本開示は、水蒸気を制御された速度で選択的に通過させるが、空気及び水分に対する抵抗を付与するのに有用な、１液湿気硬化型ポリウレタン系コーティング組成物に関連する。本開示の組成物は、特に建築物の空気及び水分バリアシステムに使用される。
【背景技術】
【０００２】
空気及び水分バリアシステムは、構造物（例えば、建築物エンクロージャ）の表面に対する空気及び水分、特に水蒸気の動きを制御する。外壁においては、制御されない空気流が水分及び結露による損傷の最大の発生源である。屋内の快適性は空気温度、相対湿度、空気流の方向、及び周囲の表面温度により影響を受ける。屋内の空気の質は、空気及び水分バリアシステムにより、建築物屋内から汚染物質を排除することによって改善され、汚染物質を排除することによる効率的なバリアシステムである。汚染物質には水蒸気、浮遊粒子、ダスト、虫、におい等が挙げられる。空気及び水分バリアシステムは、電力消費量及びガス料金に顕著な影響をもたらす。空気非居住用建築物は、米国標準技術局（ＮＩＳＴ）のシミュレーションによると、空気及び水分バリアのない典型的な建築物に比べ、空気漏れを最高８３パーセント低減し、ガス料金の節約は４０％超、電力消費量の低減は２５％超になると見積もられている。水蒸気は腐食及びカビ増殖の重要な要因である。空気及び水分バリアシステムは構造物（例えば建築物）の外部と内部との間の空気の動きにより水蒸気が運ばれるのを防ぐのに役立つ。
【０００３】
空気及び水分バリアシステムの使用は、カナダでは約２５年以上にわたって義務付けられており、米国陸軍工兵隊（ＵＳ  Ａｒｍｙ  Ｃｏｒｐ  ｏｆ  Ｅｎｇｉｎｅｅｒｉｎｇ）、ＡＳＨＲＡＥ  ９０、及び国際省エネルギーコード２００９年版（Ｉｎｔｅｒｎａｔｉｏｎａｌ  Ｅｎｅｒｇｙ  Ｃｏｎｓｅｒｖａｔｉｏｎ  Ｃｏｄｅ−２００９）により要求されている、２０３０年までにエネルギー消費量を正味ゼロにする「ネット・ゼロ・エネルギー消費量」のため、北米において重要になってきている。２０１１年１２月１６日、ＤＣ建築規制調整委員会（Ｃｏｎｓｔｒｕｃｔｉｏｎ  Ｃｏｄｅｓ  Ｃｏｏｒｄｉｎａｔｉｎｇ  Ｂｏａｒｄ、ＣＣＣＢ）は、２０１２年国際省エネルギーコード（ＩＥＣＣ）を採択した。このコードは現在、行政による検討と法律制定手続きが進められていて、２０１３年後半には採択される見通しである。
【発明の概要】
【発明が解決しようとする課題】
【０００４】
半透性であるコーティング組成物のニーズが、存在する。また、これらのコーティング組成物を用いた物品、フィルム、及び使用方法のニーズも存在する。
【課題を解決するための手段】
【０００５】
一態様において、本開示は、コーティング組成物であって、（ａ）ポリエーテルから誘導された主鎖と少なくとも１つの芳香族末端基とを有する芳香族ポリウレタンプレポリマーを含む、１液湿気硬化型ポリウレタンであって、前記コーティング組成物は、前記コーティング組成物の総重量に対して約８重量％〜９０重量％のポリウレタンプレポリマーを含む、液湿気硬化型ポリウレタンと、（ｂ）前記コーティング組成物の総重量に対して約２重量％〜６０重量％の無機充填剤と、（ｃ）前記コーティング組成物の総重量に対して約２重量％〜６０重量％の溶媒と、を含み、前記コーティング組成物は、硬化すると、水蒸気半透性の、空気及び水分バリアフィルムとなる、コーティング組成物を提供する。いくつかの実施形態において、前記水蒸気半透性の、空気及び水分バリアフィルムが、ＡＳＴＭ  Ｅ  ９６により、１ｐｅｒｍ〜１０ｐｅｒｍの透過性を有する。
【０００６】
いくつかの実施形態において、前記水蒸気半透性の、空気及び水分バリアフィルムが、ＡＳＴＭ  Ｅ  ９６により、３ｐｅｒｍ〜８ｐｅｒｍの透過性を有する。
【０００７】
いくつかの実施形態において、前記コーティング組成物が、前記コーティング組成物の総重量に対して、０．０１〜５重量％の触媒を更に含む。いくつかの実施形態において、前記コーティング組成物が、水分誘発添加剤を更に含む。いくつかの実施形態において、前記水分誘発添加剤が、ビス（オキサゾリジン）系水分誘発イソシアネートである。いくつかの実施形態において、前記コーティング組成物が、前記コーティング組成物の総重量に対して０．５重量％〜１．５重量％の消泡剤を更に含む。
【０００８】
いくつかの実施形態において、前記コーティング組成物が、前記コーティング組成物の総重量に対して０．５０重量％〜１０重量％のレオロジー調節剤、前記コーティング組成物の総重量に対して１重量％〜６０重量％の二酸化チタン、前記コーティング組成物の総重量に対して０重量％〜６０重量％の着色顔料、及びこれらの組み合わせ、のうち少なくとも１つを更に含む。いくつかの実施形態において、前記コーティング組成物は、可塑剤を更に含み、該可塑剤が芳香族ポリウレタンプレポリマーと反応しない。いくつかの実施形態において、前記コーティング組成物は、周囲条件で液体である。いくつかの実施形態において、前記コーティング組成物は、充填剤を更に含む。
【０００９】
いくつかの実施形態において、前記１液湿気硬化型ポリウレタンは、脂肪族イソシアネートトライマーを更に含む。いくつかの実施形態において、前記１液湿気硬化型ポリウレタンは、芳香族イソシアネートから誘導される第２末端基を更に含む。いくつかの実施形態において、前記芳香族イソシアネートは、１，３−フェニレンジイソシアネート（ｍ−フェニレンジイソシアネート）、１，４−フェニレンジイソシアネート（ｐ−フェニレンジイソシアネート）、２，６−トルエンジイソシアネート（２，６−ＴＤＩ）、２，４−トルエンジイソシアネート（２，４−ＴＤＩ）、１，５−ナフタレンジイソシアネート、ジフェニルオキシド４，４’−ジイソシアネート、４，４’−メチレンジフェニルジイソシアネート（４，４−ＭＤＩ）、２，４’−メチレンジフェニルジイソシアネート（２，４−ＭＤＩ）、２，２’−ジイソシアナトジフェニルメタン（２，２−ＭＤＩ）、ジフェニルメタンジイソシアネート（ＭＤＩ）、３，３’−ジメチル−４，４’−ビフェニレンイソシアネート（トリジンジイソシアネート）、３，３’−ジメトキシ−４，４’−ビフェニレンジイソシアネート（ジアニシジンジイソシアネート）、１−［（２，４−ジイソシアナトフェニル）メチル］−３−イソシアナト−２−メチル、２，４，６−トリイソプロピル−ｍ−フェニレンジイソシアネート、ビス（４，４’−イソシアナト−シクロヘキシル）メタン（Ｈ１２ＭＤＩ）、１，３−及び１，４−ビス−（２−イソシアナト−プロプ−２−イル）−ベンゼン（ＴＭＸＤＩ）、トリフェニルメタン−４，４’，４’’−トリイソシアネート、又はこれらの組み合わせから誘導される。いくつかの実施形態において、前記コーティング組成物は、異なる末端基を有する。いくつかの実施形態において、前記ポリエーテル主鎖は、少なくとも２００ｇ／ｍｏｌの数平均分子量を有する。
【００１０】
別の一態様において、本開示は、ポリエーテル主鎖と芳香族イソシアネートから誘導された少なくとも１つの末端基とを含む１液湿気硬化型ポリウレタンを含む、硬化したコーティング組成物であって、該硬化したコーティング組成物が、ＡＳＴＭ  Ｅ  ９６により、１ｐｅｒｍ〜１０ｐｅｒｍの透過性を有する、硬化したコーティング組成物を提供する。いくつかの実施形態において、前記硬化したコーティング組成物はＡＳＴＭ  Ｅ  ９６により、３ｐｅｒｍ〜８ｐｅｒｍの透過性を有する。
【００１１】
別の一態様において、本発明は、上述のコーティング組成物のいずれか、又は上述の硬化したコーティング組成物のいずれかでコーティングされた基材を含む、物品を提供する。いくつかの態様において、前記コーティングは、連続的である。
【００１２】
別の一態様において、本開示は、基材表面に応じて上述のコーティング組成物のいずれかを塗布する工程と、該基材表面を硬化させる工程とを含む、基材表面にコーティングを行う方法を提供する。いくつかの実施形態において、前記コーティング組成物は−２０℃以上の周囲温度で塗布される。
【００１３】
以上が、本開示の例示的な実施形態の様々な態様及び効果の概要である。前述の課題を解決するための手段は、本開示の例示されたそれぞれの実施形態、又は全ての実施を記載するものではない。更なる特徴、及び利点は、以下の実施形態に開示される。図面、及び以下の詳細な説明は、本明細書に開示される原理を用いて、特定の好ましい実施形態を更に詳しく例証するものである。
【発明を実施するための形態】
【００１４】
本明細書で使用するとき、末端値による数値範囲での記述には、その範囲内に包含されるあらゆる数値が含まれる（例えば、１〜５には、１、１．５、２、２．７５、３、３．８、４、及び５等が包含される）。
【００１５】
特に指示がない限り、明細書及び実施形態に使用されている成分の量、性質の測定値等を表す全ての数は、全ての例において、用語「約」により修飾されていることを理解されたい。したがって、特に指示がない限り、先行の本明細書及び添付の実施形態の列挙に記載の数値的パラメータは、本開示の教示を利用して当業者により得ることが求められる所望の性質に応じて変化し得る近似値である。最低限でも、また、請求項に記載の実施形態の範囲への均等論の適用を制限しようとする試みとしてでもなく、各数値パラメータは既報の有効数字の数を踏まえて通常の四捨五入法を当てはめることによって解釈されなければならない。
【００１６】
以降で定義される用語について、これらの定義は、次の用語集中の使用用語の変更への具体的な言及に基づいて請求項又は明細書中の他の場所に別の定義が提示されている場合を除き、請求項を含む明細書全体に適用されるものとする。
【００１７】
用語
単語「ａ」、「ａｎ」及び「ｔｈｅ」は、「少なくとも１つの」と同じ意味で用いられ、記載された要素の１つ以上を意味する。
【００１８】
用語「層」は、基材上の若しくは基材を覆っている任意の材料、又は材料の組み合わせを指す。
【００１９】
様々な層の位置を説明するための単語、例えば「頂上に」、「上に」、「被覆する」、「最も高い」、「覆う」、「下層の」などは、水平方向に配置された上向きの基材に対する層の相対位置を指す。基材、層、又は基材と層を含む物品は、製造中、又は製造後に任意の特別な空間方向性を有さなければならないというわけではない。
【００２０】
別の層と基材に対する又は２枚の他の層に対するある層の位置を説明する用語「によって分離された」とは、説明されている層が他の層及び／又は基材の間にあることを意味するが、必ずしも他の層及び／又は基材と接触していることを意味するものではない。
【００２１】
「（コ）ポリマー」又は「（コ）ポリマーの」という用語には、ホモポリマー及びコポリマー、並びに例えば、同時押出成形によって又は例えば、エステル交換を含む反応によって混和性混合物中で形成され得るホモポリマー又はコポリマーが含まれる。「コポリマー」という用語には、ランダムコポリマー、ブロックコポリマー、グラフトコポリマー、及び星型コポリマーが含まれる。
【００２２】
本明細書で使用される用語「半透性」はＡＳＴＭ  Ｅ  ９６により、１ｐｅｒｍ〜１０ｐｅｒｍの透過性を有するフィルムを意味する。
【００２３】
本明細書で使用される用語「ジイソシアネート」は、２つのイソシアネート基を含む化合物を指す。本明細書で使用される用語「ポリイソシアネート」は、２つ以上のイソシアネート基を含む化合物を指す。故に、ジイソシアネートは、ポリイソシアネートの部分集合である。
【００２４】
本明細書で使用される用語「連続的」は、２次元表面に沿って中断のない拡がりを有するコーティングを意味する。例えば、いくつかの実施形態において、基材の表面の上に連続的コーティングを有する物品は建築物エンベロープであってよく、ここにおいて前記コーティングは中断なしに建築物の外側表面全体を覆う。
【００２５】
本明細書で使用される用語「液体」は、周囲条件において有限の体積を有するが、固定された形状はもたない物質を意味する。本開示において有用な代表的な液体としては、溶液、混合液、乳液及び懸濁液が挙げられ、そのような溶液、混合液、乳液及び懸濁液中の主な構成成分は、周囲条件において有限の体積を有するが固定された形状はもたない。
【００２６】
本明細書で使用される用語「基材」は、建築材料を意味し、これには外壁クラッド材及び外壁被覆材が挙げられるが、これらに限定されない。
【００２７】
本開示は、空気及び水分バリアシステムに有用な、１液湿気硬化型ポリウレタンコーティング組成物を提供する。本開示のコーティング組成物は、物品及び／又はフィルムとして、スプレー、液体、ローラー、こてにより塗布することができ、水蒸気に対して半透性であり、空気及び水に対して非透過性である。いくつかの実施形態において、本開示の本開示のコーティング組成物は、周囲条件で液体である。
【００２８】
本開示のコーティング組成物は、ポリエーテル主鎖と芳香族イソシアネートから誘導された少なくとも１つの末端基とを含む、１液湿気硬化型ポリウレタンを含む。いくつかの実施形態において、前記ポリエーテル主鎖は、少なくとも２００ｇ／ｍｏｌ、より好ましくは５００ｇ／ｍｏｌ、最も好ましくは１０００ｇ／ｍｏｌの数平均分子量を有する。
【００２９】
いくつかの実施形態において、前記１液湿気硬化型ポリウレタンはポリイソシアネートを含む。「ポリイソシアネート」とは、ジイソシアネート、トリイソシアネート、テトライソシアネートなどのような単一分子内に２つ以上の反応性イソシアネート（−ＮＣＯ）基を有するあらゆる有機化合物及びこれらの混合物を意味する。ポリイソシアネートは、オリゴマー及びポリマーのイソシアネートを更に含む。環式及び／又は直鎖ポリイソシアネート分子は、有用に使用され得る。風化を改善し、黄変を低減するため、イソシアネート構成成分のポリイソシアネート（１種又は複数種）は典型的には脂肪族である。有用な脂肪族ポリイソシアネートには、例えば、Ｂａｙｅｒ  Ｃｏｒｐ．（Ｐｉｔｔｓｂｕｒｇｈ、ＰＡ）から「ＤＥＳＭＯＤＵＲ  Ｗ」という商品名で販売されているビス（４−イソシアナトシクロヘキシル）メタン、Ｈｕｅｌｓ  Ａｍｅｒｉｃａ（Ｐｉｓｃａｔａｗａｙ、Ｎ．Ｊ．）から市販されているイソホロンジイソシアネート（ＩＰＤＩ）、Ａｌｄｒｉｃｈ  Ｃｈｅｍｉｃａｌ  Ｃｏ．（Ｍｉｌｗａｕｋｅｅ、Ｗｉｓ）から市販されているヘキサメチレンジイソシアネート（ＨＤＩ）；Ｄｅｇｕｓｓａ，Ｃｏｒｐ．（Ｄｕｓｓｅｌｄｏｒｆ、Ｇｅｒｍａｎｙ）から「Ｖｅｓｔａｎａｔｅ  ＴＭＤＩ」という商品名で販売されているトリメチルヘキサメチレンジイソシアネート、及び、Ａｌｄｒｉｃｈ  Ｃｈｅｍｉｃａｌ  Ｃｏ．（Ｍｉｌｗａｕｋｅｅ、ＷＩ）から市販されているｍ−テトラメチルキシレンジイソシアネート（ＴＭＸＤＩ）が挙げられる。いくつかの実施形態において、前記ポリイソシアネートには、上述のモノマー性ポリイソシアネートの誘導体が含まれる。これらの誘導体には、Ｂａｙｅｒ  Ｃｏｒｐ．から「ＤＥＳＭＯＤＵＲ  Ｎ−１００」という商品名で販売されているヘキサメチレンジイソシアネート（ＨＤＩ）のビウレット付加物などのビウレット基を含有するポリイソシアネート、Ｂａｙｅｒ  Ｃｏｒｐ．から「ＤＥＳＭＯＤＵＲ  Ｎ−３３００」又は「ＤＥＳＭＯＤＵＲ  Ｎ−３９００」という商品名で販売されている、イソシアヌレート基を含有するポリイソシアネート、並びにウレタン基、ウレトジオン基、カルボジイミド基、アロファネート（allophonate）基及びこれらに類するものを含有するポリイソシアネートが挙げられるが、これらに限定されない。
【００３０】
いくつかの実施形態において、前記１液湿気硬化型ポリウレタンは、ビス（オキサゾリジン）系水分誘発イソシアネートを含む。
【００３１】
いくつかの実施形態において、前記１液湿気硬化型ポリウレタンは、ポリエーテル主鎖と、芳香族イソシアネートから誘導された少なくとも１つの末端基とを含む。様々な実施形態において、前記ポリイソシアネートは、１つ以上の芳香族イソシアネートに基づくポリイソシアネート又はポリイソシアネート混合物を含み得、これには例えば、ベンゼンジイソシアネート；トルエンジイソシアネート（ＴＤＩ）；ジフェニルメタンジイソシアネート（ＭＤＩ）；これらのいずれかの異性体；１，３−フェニレンジイソシアネート（ｍ−フェニレンジイソシアネート）、１，４−フェニレンジイソシアネート（ｐ−フェニレンジイソシアネート）、２，６−トルエンジイソシアネート（２，６−ＴＤＩ）、２，４−トルエンジイソシアネート（２，４−ＴＤＩ）、１，５−ナフタレンジイソシアネート、ジフェニルオキシド４，４’−ジイソシアネート、４，４’−メチレンジフェニルジイソシアネート（４，４−ＭＤＩ）、２，４’−メチレンジフェニルジイソシアネート（２，４−ＭＤＩ）、２，２’−ジイソシアナトジフェニルメタン（２，２−ＭＤＩ）、ジフェニルメタンジイソシアネート（ＭＤＩ）、３，３’−ジメチル−４，４’−ビフェニレンイソシアネート（トリジンジイソシアネート）、３，３’−ジメトキシ−４，４’−ビフェニレンジイソシアネート（ジアニシジンジイソシアネート）、１−［（２，４−ジイソシアナトフェニル）メチル］−３−イソシアナト−２−メチル、２，４，６−トリイソプロピル−ｍ−フェニレンジイソシアネート、ビス（４，４’−イソシアナト−シクロヘキシル）メタン（Ｈ１２ＭＤＩ）、１，３−及び１，４−ビス−（２−イソシアナト−プロプ−２−イル）−ベンゼン（ＴＭＸＤＩ）、トリフェニルメタン−４，４’，４’’−トリイソシアネート、あるいは、ウレタン、イソシアヌレート、アロファネート、ビウレット、ウレトジオン、イミノオキサジアジンジオン構造を有するこれらの誘導体、及び／又はこれらの混合物、並びに、脂肪族及び芳香族ジイソシアネート及び／又はポリイソシアネートの混合物が挙げられる。そのような誘導体の製造は周知であり、例えば、米国特許第３，１２４，６０５号、同第３，１８３，１１２号、同第３，９１９，２１８号、及び同第４，３２４，８７９号、並びに欧州特許第７９８  ２９９号に記述されている。
【００３２】
いくつかの実施形態において、両末端基は、同じ芳香族イソシアネートから誘導される。いくつかの実施形態において、前記末端基は、異なる芳香族イソシアネートから誘導される。
【００３３】
いくつかの実施形態において、前記コーティング組成物は、ウレタンビスオキサゾリジンオキサゾリジン潜在性硬化剤、ＩＰＤＩ（イソホロンジイソシアネート）トライマーを含む。いくつかの実施形態において、本開示のコーティング組成物は、少なくとも１０重量％の１液湿気硬化型ポリウレタン、より好ましくは少なくとも２０重量％の１液湿気硬化型ポリウレタン、最も好ましくは少なくとも４０重量％の１液湿気硬化型ポリウレタンを含む。
【００３４】
いくつかの実施形態において、前記コーティング組成物は、可塑剤を含む。いくつかの実施形態において、前記コーティング組成物は、可塑剤の追加使用を伴って製造することができ、前記場合、使用される可塑剤は、イソシアネートに対して反応性の基を含まない。本開示のコーティング組成物に有用な可塑剤には、有機カルボン酸のエステル又はその無水物が挙げられ、例えばフタレート（例えばジオクチルフタレート、ジイソノニルフタレート、又はジイソデシルフタレート）、アジペート（例えばジオクチルアジペート）、アゼレート、及びセバケートが挙げられる。具体的な例は、ジアルキルフタレート（例えばジ−（２−エチル−ヘキシル）−フタレート、ジブチルフタレート、ジエチルフタレート、ジオクチルフタレート、ブチルオクチルフタレート）；ジシクロヘキシルフタレート、ブチルベンジルフタレート；トリアリールホスフェート（例えばトリクレシルホスフェート、トリフェニルホスフェート、クレシルジフェニル（liphenyl）ホスフェート）；トリアルキルホスフェート（例えばトリオクチルホスフェート及びトリブチルホスフェート）；アルコキシアルキルホスフェート（例えばトリスブトキシエチルホスフェート）；アルキルアリールホスフェート（例えばオクチルジフェニルホスフェート）；アルキルアジペート（例えばジ−（２−エチルヘキシル）アジペート、ジイソオクチルアジペート、オクチルデシルアジペート）；ジアルキルセバケート（例えばジブチルセバケート、ジオクチルセバケート、ジイソオクチルセバケート）；アルキルアゼレート（例えばジ（２−エチルヘキシル）アゼレート及びジ−（２−エチルブチル）アゼレート）；シトレート（例えばアセチルトリ−ｎ−ブチルシトレート、アセチルトリエチルシトレート、モノイソプロピルシトレート、トリエチルシトレート、モノ−、ジ−、及びトリ−ステアリルシトレート）；トリアセチン、ｐ−ｔｅｒｔ−ブチル、並びにこれらの混合物である。可塑剤が使用されるとき、使用される可塑剤の量は、コーティング組成物に使用される芳香族ポリウレタンプレポリマーと、使用される可塑剤の選択に依存する。
【００３５】
本開示のコーティング組成物に有用なその他の成分には、消泡剤、湿潤剤及び分散剤、レオロジー調節剤、触媒、顔料、増量剤、溶媒、充填剤、光安定剤及び／又はＵＶ吸収剤、脱水剤、並びに着色料が挙げられる。
【００３６】
いくつかの実施形態において、本開示のコーティング組成物は、１つ以上の添加剤、例えば、「ＪＯＮＣＲＹＬ（Ｒ）６１１」（ＢＡＳＦ  Ｃｏｒｐｏｒａｔｉｏｎ）及び／又は「ＮＥＯＣＲＹＬ  Ｂ７３４」（ＤＳＭ  Ｎ．Ｖ．）を含み得る。ＪＯＮＣＲＹＬ（Ｒ）６１１はスチレン−アクリル酸コポリマーである。ＪＯＮＣＲＹＬ（Ｒ）６１１は、例えば顔料分散及びフィルム形成特性に作用をもたらすために、湿気硬化型コーティング組成物中の分散剤として使用することができる。ＮＥＯＣＲＹＬ  Ｂ−７３４は、メチルメタクリレート、ｎ−ブチルメタクリレートコポリマー樹脂である。ＮＥＯＣＲＹＬ  Ｂ７３４は、例えば顔料分散及びフィルム形成特性に作用をもたらすために、分散剤として使用することができる。
【００３７】
いくつかの実施形態において、本開示のコーティング組成物は１つ以上の顔料又は充填剤を含み得る。有用な充填剤は典型的に、本発明の組成物の他の構成成分に対して非反応性の固体である。有用な充填剤には、例えば、粘土、タルク、染料粒子、顔料及び着色剤（例えばＴｉＯ２又はカーボンブラック）、ガラスビーズ、金属酸化物粒子、シリカ粒子、セラミックミクロスフェア、中空ポリマーミクロスフェア（例えば、Ａｋｚｏ  Ｎｏｂｅｌ（Ｄｕｌｕｔｈ、Ｇａ）から商品名ＥＸＰＡＮＣＥＬ  ５５１  ＤＥとして販売されているもの）、中空ガラスミクロスフェア（例えば、Ｍｉｎｎｅｓｏｔａ  Ｍｉｎｉｎｇ  ａｎｄ  Ｍａｎｕｆａｃｔｕｒｉｎｇ  Ｃｏ．（Ｓｔ  Ｐａｕｌ、Ｍｉｎｎ．）から商品名Ｋ３７として販売されているもの）、炭酸塩、金属酸化物、珪酸塩（例えばタルク、アスベスト、粘土、雲母）、硫酸塩、二酸化珪素、及びアルミニウム三水和物が挙げられる。
【００３８】
いくつかの具体的な例としては、粉末又は軽質炭酸カルシウム（脂肪酸、樹脂酸、カチオン性界面活性剤、又はアニオン性界面活性剤などの表面処理があるもの又はないもの）、炭酸マグネシウム、タルク、硫酸塩（例えば硫酸バリウム）、アルミナ、粉末状金属（例えばアルミニウム、亜鉛及び鉄）、ベントナイト、カオリン粘土、石英粉末、並びにこれら２つ以上の組み合わせが挙げられる。
【００３９】
有用な有機顔料の例としては、ハロゲン化銅フタロシアニン、アニリンブラック、アントラキノンブラック、ベンズイミダゾロン、アゾ縮合物、アリールアミド、ダイアリライド、ジスアゾ縮合物、イソインドリノン、イソインドリン、キノフタロン、アントラピリミジン、フラバントロン、ピラゾロンオレンジ、ペリノンオレンジ、ベータナフトール、ＢＯＮアリールアミド、キナクリドン、ペリレン、アントラキノン、ジブロマントロン、ピラントロン、ジケトピロロ−ピロール顔料（ＤＰＰ）、ジオキサジンバイオレット、銅フタロシアニン及び無銅フタロシアニン、インダントロン、及び同様物が挙げられる。
【００４０】
有用な無機顔料の例としては、二酸化チタン、酸化亜鉛、硫化亜鉛、リトポン、参加アンチモン、硫酸バリウム、カーボンブラック、グラファイト、黒酸化鉄、黒色雲母状酸化鉄、ブラウン酸化鉄、金属錯体ブラウン、クロム酸鉛、カドミウムイエロー、黄色酸化物、バナジン酸ビスマス、クロム酸鉛、モリブデン酸鉛、カドミウムレッド、赤色酸化鉄、プルシャンブルー、ウルトラマリン、コバルトブルー、クロムグリーン（ブランズウィックグリーン）、酸化クロム、酸化クロム水和物、有機金属化合物、レーキ色素顔料、及び同様物が挙げられる。
【００４１】
充填剤はまた、炭素粒子、又は銀、銅、ニッケル、金、スズ、亜鉛、白金、パラジウム、鉄、タングステン、モリブデン、はんだなどの金属粒子、又は金属若しくは同様なものの導電性コーティングでこれらの粒子の表面を被覆することにより調製された粒子などの、導電性粒子（例えば、米国特許出願公開第２００３／００５１８０７号を参照）を含むことができる。ポリエチレン、ポリスチレン、フェノール樹脂、エポキシ樹脂、アクリル樹脂、若しくはベンゾグアナミン樹脂のようなポリマー、又はガラスビーズ、シリカ、グラファイト若しくはセラミックの非導電性粒子であって、その表面が、金属又は同様のものの導電性コーティングで覆われたものを使用することも可能である。
【００４２】
好ましい充填剤には、無機固形物が挙げられ、例えば、タルク、二酸化チタン、シリカ、ジルコニア、炭酸カルシウム、炭酸カルシウムマグネシウム、ガラス又はセラミックのミクロスフェア、及びこれらの組み合わせが挙げられる。いくつかの実施形態において、二酸化チタン、及び／又は炭酸カルシウムが好ましい。
【００４３】
いくつかの実施形態において、本開示のコーティング組成物は、１つ以上の顔料湿潤剤又は分散剤を含み得る。本開示に有用であり得る顔料湿潤剤、及び分散剤には、例えば、ＤＩＳＰＥＲＢＹＫ（Ｒ）−１１０（ＢＹＫ−Ｃｈｅｍｉｅ  ＧｍｂＨ）、ＤＩＳＰＥＲＢＹＫ（Ｒ）−１９２（ＢＹＫ−Ｃｈｅｍｉｅ  ＧｍｂＨ）、及び／又はＡＮＴＩ−ＴＥＲＲＡ  Ｕ（ＢＹＫ−Ｃｈｅｍｉｅ  ＧｍｂＨ）が挙げられ得る。
【００４４】
前記コーティング組成物は、１つ以上のレオロジー調節剤を含み得る。本開示に有用なレオロジー調節剤としては、例えば、ＢＹＫ（Ｒ）４３０、ＢＹＫ（Ｒ）４３１（ＢＹＫ−Ｃｈｅｍｉｅ  ＧｍｂＨ）、ベントナイト粘土、及び／又はひまし油誘導体が挙げられ得る。いくつかの実施形態において、本開示のコーティング組成物は、１つ以上の消泡剤を含み得る。本開示に有用な消泡剤としては、例えば、ＢＹＫ（Ｒ）０７７（ＢＹＫ−Ｃｈｅｍｉｅ  ＧｍｂＨ）が挙げられ得る。
【００４５】
いくつかの実施形態において、本開示のコーティング組成物は、１つ以上の光安定剤及び／又はＵＶ吸収剤を含み得る。本開示に有用な光安定剤は、例えば、ＴＩＮＵＶＩＮ（Ｒ）２９２（Ｃｉｂａ／ＢＡＳＦ）を含み得る。本開示のコーティング組成物に有用性があり得るＵＶ吸収剤としては、例えば、ＴＩＮＵＶＩＮ（Ｒ）１１３０（Ｃｉｂａ／ＢＡＳＦ）が挙げられ得る。いくつかの実施形態において、前記コーティング組成物は、１つ以上の脱水剤を含み得る。本開示のコーティング組成物に有用な脱水剤としては、例えば、ｐ−トルエンスルホニルイソシアネート、イソホロンジイソシアネート、及び／又はヘキサメチレンジイソシアネートが挙げられ得る。
【００４６】
いくつかの実施形態において、本開示のコーティング組成物は、硬化反応を加速させるために、１つ以上の触媒（例えば、ジブチルスズジラウレート又は三級アミン）を含み得る。本開示のコーティング組成物に有用性があり得る触媒としては、例えば、ＤＡＢＣＯ（Ｒ）Ｔ−１２（Ａｉｒ  Ｐｒｏｄｕｃｔｓ  ａｎｄ  Ｃｈｅｍｉｃａｌｓ、Ｉｎｃ．）及び／又は１，４−ジアザビシクロ［２．２．２］オクタンが挙げられ得る。本開示の他の有用な触媒としては、エーテル基とモルホリン官能基の両方を含む触媒、例えば２，２−ジモルホリノエチルエーテル及びジ（２，６−ジメチルモルホリノエチル）エーテルが挙げられるがこれらに限定されない。１つの有用な触媒は、商品名ＤＭＤＥＥとして知られる４，４’−（オキシジ−２，１−エタンジイル）ビス−モルホリンであり、これは、Ｈｕｎｔｓｍａｎ  Ｃｏｒｐ．（Ｈｏｕｓｔｏｎ、Ｔｅｘ．）、から商品名「ＪＥＦＦＣＡＴＥ  ＤＭＤＥＥ」として市販されている。
【００４７】
他の有用な触媒には、例えば、有機スズ触媒（例えば、ジブチルスズジラウレート）、及びビスマス触媒が挙げられる。オクタン酸ビスマスは非常に良好な湿気硬化触媒であるが、温度が約６５℃に達する可能性がある輸送及び保管中に、他の触媒ほど安定ではない。
【００４８】
前記触媒は好ましくは、本開示のコーティング組成物中に、約０．０５重量％〜約５重量％、より好ましくは約０．１重量％〜約２重量％、最も好ましくは約０．１重量％〜約１重量％存在する。
【００４９】
前記コーティング組成物は、１つ以上の付加的添加剤を含み得る。本開示のコーティング組成物に有用性があり得る付加的添加剤としては、例えば、商品名ＢＹＫ（Ｒ）３５８、及び／又はＢＹＫ（Ｒ）３０６（ＢＹＫ−Ｃｈｅｍｉｅ  ＧｍｂＨ）として市販されているものが挙げられ得る。
【００５０】
いくつかの実施形態において、前記コーティング組成物は、１つ以上の溶媒を含み得る。溶媒はイソシアネートに対して非反応性であるべきであり、前記例としては、ツェレビチノフ（cerivitinov）活性水素原子を含まないが好ましくはエーテル基及び／又はエステル基及び／又は水素原子及び／又はニトリル基及び／又はアミド基を含む、脂肪族、芳香族、又は芳香脂肪族溶媒が挙げられる。好適な溶媒の例には、酢酸メトキシプロピル、酢酸メトキシエチル、二酢酸エチレングリコール、二酢酸プロピレングリコール、グリム、ジグリム、ジオキサン、テトラヒドロフラン、ジオキソラン、ｔｅｒｔ−ブチルメチルエーテル、酢酸エチル、酢酸ブチル、クロロホルム、塩化メチレン、クロロベンゼン、ｏ−ジクロロベンゼン、アニソール、１，２−ジメトキシベンゼン、酢酸フェニル、Ｎ−メチル−２−ピロリドン、ジメチルホルムアミド、Ｎ，Ｎ−ジメチルアセトアミド、ジメチルスルホキシド、アセトニトリル、酢酸フェノキシエチル、及び／又はこれらの混合物が挙げられ、好ましくはエーテル基及びエステル基を含む溶媒、例えば、酢酸メトキシプロピル、アセトン、２−ブタノン、キシレン、トルエン、シクロヘキサノン、４−メチル−２−ペンタノン、１−メトキシプロプ−２−イルアセテート、エチレングリコールモノメチル又はエチルエーテルアセテート、３−メトキシ−ｎ−ブチルアセテート、ホワイトスピリット、より高度に置換された芳香族（例えば商品名が溶媒ナフサ、「ＳＯＬＶＥＳＳＯ」、「ＩＳＯＰＡＲ」、「ＮＡＰＰＡＲ」（Ｄｅｕｔｓｃｈｅ  ＥＸＸＯＮ  ＣＨＥＭＩＣＡＬ  ＧｍｂＨ、Ｃｏｌｏｇｎｅ、ＤＥ）及び「ＳＨＥＬＬＳＯＬ」（Ｄｅｕｔｓｃｈｅ  Ｓｈｅｌｌ  Ｃｈｅｍｉｅ  ＧｍｂＨ、Ｅｓｃｈｂｏｒｎ、ＤＥ）として市販されているもの）、メチルｎ−アミルケトン（「ＭＡＫ」）、「ＡＲＯＭＡＴＩＣ  １００」（ＥｘｘｏｎＭｏｂｉｌｅ  Ｃｈｅｍｉｃａｌ）、「ＡＲＯＭＡＴＩＣ  １５０」（ＥｘｘｏｎＭｏｂｉｌｅ  Ｃｈｅｍｉｃａｌ）、キシレン、メチルイソブチルケトン（「ＭＩＢＫ」）、エチル３−エトキシプロピオネート（Ｅａｓｔｍａｎ（ＴＭ）ＥＥＰ溶媒、Ｅａｓｔｍａｎ  Ｃｈｅｍｉｃａｌ  Ｃｏｍｐａｎｙ）及び／又はメチルエチルケトン（「ＭＥＫ」）が挙げられる。
【００５１】
いくつかの実施形態において、本開示のコーティング組成物は、本開示のコーティング組成物を含むコーティングでコーティングされた基材を有する物品を製造するのに使用される。いくつかの実施形態において前記コーティングは連続的である。いくつかの実施形態において前記コーティングの厚さは、物品の望ましい透過性を達成するよう変えられる。いくつかの実施形態において、前記コーティング組成物に使用される芳香族ポリウレタンの量及びポリエーテル主鎖の分子量は、物品の望ましい透過性を達成するよう変えられる。いくつかの実施形態において、前記コーティング組成物に使用される、芳香族ポリウレタン、ポリエーテル主鎖の分子量、及びコーティングの厚さは、物品の望ましい透過性を達成するよう変えられる。
【００５２】
本開示は本開示のコーティング組成物を用いて製造されるフィルムを提供する。いくつかの実施形態において前記フィルムは、ＡＳＴＭ  Ｅ  ９６により、１ｐｅｒｍ〜１０ｐｅｒｍの透過性を有する。いくつかの実施形態において前記フィルムは、ＡＳＴＭ  Ｅ  ９６により、３ｐｅｒｍ〜８ｐｅｒｍの透過性を有する。いくつかの実施形態において、本開示のフィルムは、少なくとも１００％の伸び、及びＡＳＴＭ  Ｅ  ９６により、１ｐｅｒｍ〜１０ｐｅｒｍの水蒸気透過率を有する。いくつかの実施形態において前記コーティングの厚さは、フィルムの望ましい透過性を達成するよう変えられる。いくつかの実施形態において、前記コーティング組成物に使用される、ポリエーテル主鎖を有する芳香族ポリウレタンの量は、フィルムに使用されて、フィルムの望ましい透過性を達成するよう変えられる。
【００５３】
本開示のコーティング組成物は、本開示のコーティング組成物を、基材表面に塗布する工程と、該基材表面を硬化させる工程とを含む、基材表面のコーティングを行う方法において有用である。いくつかの実施形態において前記コーティング組成物は、−２０℃以上の周囲温度で塗布される。
【００５４】
本開示は、構造物の表面に対して空気及び水分が移動するのを防止するが、構造物の表面に対して水蒸気が移動可能にさせるための方法を更に提供し、前記方法は、（ａ）ポリエーテル主鎖と、芳香族イソシアネートから誘導された少なくとも１つの末端基とを含む１液湿気硬化型ポリウレタンを含んだコーティング組成物で、構造物の表面の少なくとも一部分を塗布する工程を含む。いくつかの実施形態において前記構造物は建築物である。いくつかの実施形態において、前記コーティング組成物、物品、及び／又はフィルムは、建築材料の上に塗布され、前記建築材料には外壁クラッド材及び外壁被覆材が挙げられるがこれらに限定されない。有用な外壁被覆材には、合板、配向性ストランドボード（ＯＳＢ）、フォーム断熱被覆、不織布ガラスマット張り石膏被覆ボード、又はその他の、建設業界で一般的に使用されている従来型被覆材が挙げられる。有用なものには、外壁クラッド層煉瓦、コンクリートブロック、強化コンクリート、石、プラスチック壁板、ファイバーセメントボード、下見板、又はその他周知の外壁板材料が挙げられるがこれらに限定されない。
【００５５】
以上、本開示の典型的な実施形態について説明してきたが、以下の実施例によって以下に更に例示する。実施例は、本開示の範囲に限定を課すものと決して解釈すべきではない。それとは逆に、本明細書中の説明を読むことによって、本開示の趣旨及び／又は添付の請求項の範囲を逸脱することなく当業者に示唆され得る様々なその他の実施形態、修正、及びそれらの等価物が考えられ得ることは明確に理解されるはずである。
【００５６】
以下は本開示の様々な実施形態である。
１．
コーティング組成物であって、（ａ）ポリエーテルから誘導された主鎖と少なくとも１つの芳香族末端基とを有する芳香族ポリウレタンプレポリマーを含む、１液湿気硬化型ポリウレタンであって、前記コーティング組成物は、前記コーティング組成物の総重量に対して約８重量％〜９０重量％のポリウレタンプレポリマーを含む、１液湿気硬化型ポリウレタンと、
（ｂ）前記コーティング組成物の総重量に対して約２重量％〜６０重量％の無機充填剤と、
（ｃ）前記コーティング組成物の総重量に対して約２重量％〜６０重量％の溶媒と、
を含み、
前記コーティング組成物は、硬化すると、水蒸気半透性の、空気及び水分バリアフィルムとなる、コーティング組成物。
２．前記水蒸気半透性の、空気及び水分バリアフィルムが、ＡＳＴＭ  Ｅ  ９６により、１ｐｅｒｍ〜１０ｐｅｒｍの透過性を有する、実施形態１に記載のコーティング組成物。
３．前記水蒸気半透性の、空気及び水分バリアフィルムが、ＡＳＴＭ  Ｅ  ９６により、３ｐｅｒｍ〜８ｐｅｒｍの透過性を有する、実施形態１に記載のコーティング組成物。
４．前記コーティング組成物の総重量に対して、０．０１〜５重量％の触媒を更に含む、実施形態１〜３のいずれか一項に記載のコーティング組成物。
５．水分誘発添加剤を更に含む、実施形態１〜４のいずれか一項に記載のコーティング組成物。
６．前記水分誘発添加剤が、ビス（オキサゾリジン）系水分誘発イソシアネートである、実施形態５に記載のコーティング組成物。
７．前記コーティング組成物の総重量に対して、０．５重量％〜１．５重量％の消泡剤を更に含む、実施形態１〜６のいずれか一項に記載のコーティング組成物。
８．前記コーティング組成物が、前記コーティング組成物の総重量に対して０．５０重量％〜１０重量％のレオロジー調節剤、前記コーティング組成物の総重量に対して１重量％〜６０重量％の二酸化チタン、前記コーティング組成物の総重量に対して０重量％〜６０重量％の着色顔料、及びこれらの組み合わせのうち、少なくとも１つを更に含む、実施形態１〜７のいずれか一項に記載のコーティング組成物。
９．可塑剤を更に含み、該可塑剤が前記芳香族ポリウレタンプレポリマーと反応しない、実施形態１〜８のいずれか一項に記載の組成物。
１０．前記コーティング組成物が周囲条件で液体である、実施形態１〜９のいずれか一項に記載の組成物。
１１．充填剤を更に含む、実施形態１〜１０のいずれか一項に記載の組成物。
１２．前記１液湿気硬化型ポリウレタンが、脂肪族イソシアネートトライマーを更に含む、実施形態１〜１１のいずれか一項に記載の組成物。
１３．前記１液湿気硬化型ポリウレタンが、芳香族イソシアネートから誘導される第２末端基を更に含む、実施形態１〜１２のいずれか一項に記載の組成物。
１４．前記芳香族イソシアネートが、１，３−フェニレンジイソシアネート（ｍ−フェニレンジイソシアネート）、１，４−フェニレンジイソシアネート（ｐ−フェニレンジイソシアネート）、２，６−トルエンジイソシアネート（２，６−ＴＤＩ）、２，４−トルエンジイソシアネート（２，４−ＴＤＩ）、１，５−ナフタレンジイソシアネート、ジフェニルオキシド４，４’−ジイソシアネート、４，４’−メチレンジフェニルジイソシアネート（４，４−ＭＤＩ）、２，４’−メチレンジフェニルジイソシアネート（２，４−ＭＤＩ）、２，２’−ジイソシアナトジフェニルメタン（２，２−ＭＤＩ）、ジフェニルメタンジイソシアネート（ＭＤＩ）、３，３’−ジメチル−４，４’−ビフェニレンイソシアネート（トリジンジイソシアネート）、３，３’−ジメトキシ−４，４’−ビフェニレンジイソシアネート（ジアニシジンジイソシアネート）、１−［（２，４−ジイソシアナトフェニル）メチル］−３−イソシアナト−２−メチル、２，４，６−トリイソプロピル−ｍ−フェニレンジイソシアネート、ビス（４，４’−イソシアナト−シクロヘキシル）メタン（Ｈ１２ＭＤＩ）、１，３−及び１，４−ビス−（２−イソシアナト−プロプ−２−イル）−ベンゼン（ＴＭＸＤＩ）、トリフェニルメタン−４，４’，４’’−トリイソシアネート、又はこれらの組み合わせから誘導される、実施形態１３に記載の組成物。
１５．前記末端基が異なっている、実施形態１３又は１４に記載の組成物。
１６．前記ポリエーテル主鎖が、少なくとも２００ｇ／ｍｏｌの数平均分子量を有する、実施形態１〜１５のいずれか一項に記載の組成物。
１７．ポリエーテル主鎖と芳香族イソシアネートから誘導された少なくとも１つの末端基とを含む１液湿気硬化型ポリウレタンを含む、硬化したコーティング組成物であって、該硬化したコーティング組成物が、ＡＳＴＭ  Ｅ  ９６により、１ｐｅｒｍ〜１０ｐｅｒｍの透過性を有する、硬化したコーティング組成物。
１８．前記硬化したコーティング組成物がＡＳＴＭ  Ｅ  ９６により、３ｐｅｒｍｓ〜８ｐｅｒｍの透過性を有する、実施形態１７に記載の硬化したコーティング組成物。
１９．実施形態１〜１６のいずれか一項に記載のコーティング組成物、又は実施形態１７若しくは１８に記載の硬化したコーティング組成物、のいずれかを含むコーティングでコーティングされた基材を含む、物品。
２０．前記コーティングが連続的である、実施形態１９に記載の物品。
２１．実施形態１〜１６のいずれか一項に記載のコーティング組成物を、基材表面に塗布する工程と、該基材表面を硬化させる工程とを含む、基材表面にコーティングを行う方法。
２２．前記コーティング組成物が−２０℃以上の周囲温度で塗布される、実施形態２１に記載の方法。
【実施例】
【００５７】
以下の実施例は本開示の範囲内の例示の実施形態を示すことを目的とする。更に、本開示の広範囲を示す数値的範囲及びパラメータは近似値であるが、具体的な実施例に記載される数値は可能な限り正確に報告する。しかしながら、いずれの数値もそれらのそれぞれの試験測定値に見られる標準偏差から必然的に生じる特定の誤差を本来有している。少なくとも特許請求の範囲への均等論の適用を制限する試みとしてではなく、各数値パラメータは、少なくとも、報告された有効数字の数を考慮して、通常の四捨五入を適用することによって解釈されなければならない。
【００５８】
【表１】
2015535880.tif 000002
【００５９】
試験方法
下記の実施例サンプルの水蒸気透過率（ＭＶＴＲ）がＡＳＴＭ  Ｅ９６（２０１０）「Ｓｔａｎｄａｒｄ  ｔｅｓｔ  ｍｅｔｈｏｄ  ｆｏｒ  ｗａｔｅｒ  ｖａｐｏｒ  ｔｒａｎｓｍｉｓｓｉｏｎ  ｏｆ  ｍａｔｅｒｉａｌｓ」（ＩＨＳ  Ｉｎｃ．（Ｅｎｇｌｅｗｏｏｄ、ＣＯ）より入手）に従って測定された。
【００６０】
下記の実施例サンプルの引っ張り伸び試験（コニカルマンドレル試験）はＡＳＴＭ  Ｄ４１２（２００８）「Ｓｔａｎｄａｒｄ  ｔｅｓｔ  ｍｅｔｈｏｄ  ｆｏｒ  ｖｕｌｃａｎｉｚｅｄ  ｒｕｂｂｅｒ  ａｎｄ  ｔｈｅｒｍｏｐｌａｓｔｉｃ  ｅｌａｓｔｏｍｅｒｓ−ｔｅｎｓｉｏｎ」（ＩＨＳ  Ｉｎｃ．（Ｅｎｇｌｅｗｏｏｄ、ＣＯ）より入手）に従って測定された。
【００６１】
実施例１〜１０（ＥＸ１〜ＥＸ１０）
ＥＸ１〜ＥＸ１０サンプルはそれぞれ、樹脂、顔料、特性添加剤及び溶媒を混合することによって作成された湿気硬化型ポリウレタンコーティング組成物から調製された。下記の表１はＥＸ１〜ＥＸ７コーティング組成物それぞれの配合をまとめている。下記の表２はＥＸ８〜ＥＸ１０コーティング組成物それぞれの配合をまとめている。各コーティング組成物を調製するために望ましい成分を混合容器内に入れた。容器を、ミキサー（商品名「１５０  ＤＡＣ  ＳｐｅｅｄＭｉｘｅｒ」としてＦｌａｃｋｔｅｋ、Ｉｎｃ（Ｌａｎｄｒｕｍ、ＳＣ）から販売されている二重非対称遠心分離機）内に設置し、内容物を毎秒２５００回転（ｒｐｍ）で４分間混合した。結果として得られるスラリーを、ドローダウンコーティング機（マルチクリアランスアプリケーターＰＡ−５３５７、クリアランスギャップ４０ｍｉｌ（１．０２ｍｍ）、ＢＹＫ  Ｇａｒｄｎｅｒ  ＧｍｂＨ（Ｇｅｒｅｔｓｒｉｅｄ、ＭＤ）から入手）を用いてテフロンシート上に塗布し、湿潤厚さ約４０ｍｉｌ（１．０２ｍｍ）のコーティングを形成した。前記コーティングを２０℃で７日間硬化させた。硬化後、前記硬化したフィルムを、テフロンシートから分離して回収し、前記硬化したフィルムサンプルに対して試験が行われた。硬化したＥＸ１〜ＥＸ１０サンプルのＭＶＴＲが測定され、下記の表３にまとめられた。硬化したＥＸ１〜ＥＸ１０サンプルの引っ張り伸び試験が測定され、下記の表４にまとめられた。
【００６２】
【表２】
2015535880.tif 000003
【００６３】
【表３】
2015535880.tif 000004
【００６４】
【表４】
2015535880.tif 000005
【００６５】
【表５】
2015535880.tif 000006
【００６６】
本明細書は、特定の例示的実施形態に関して詳細を述べているが、当業者は、上述の説明を理解した上で、これらの実施形態の変更物、変形物及び均等物を容易に想起することができるであろう。したがって、本開示は本明細書における前述の例示の実施形態に不当に限定されるべきではないと理解すべきである。更に、本明細書にて参照されるすべての出版物、公開特許出願、及び発行された特許は、それぞれの個々の出版物又は特許が参照により援用されることを明確にかつ個々に指示したかのごとく、それらの全体が同程度で、参照により本明細書に援用される。様々な例示的実施形態が、上述されている。これらの及び他の実施形態は開示される実施形態の以下の一覧の範囲に含まれる。
【国際調査報告】
2015535880.tif 000007
2015535880.tif 000008
2015535880.tif 000009